(57)【要約】【課題】耐摩耗性とドレープ性に優れた皮革様シート状物およびその製造方法を提供する。【解決手段】単繊維繊度０．０００１〜０．５デシテックス、繊維長１〜１０ｃｍの極細繊維が相互に絡合した短繊維不織布（Ａ）と編物（Ｂ）が積層されてなることを特徴とする皮革様シート状物。０．０００１〜０．５デシテックスの極細繊維が発生可能な１〜１０デシテックスの短繊維をニードルパンチにより絡合させた後に、極細繊維を発生させて極細短繊維不織布とし、次いで編物と重ね合わせて少なくとも１０ＭＰａの圧力で高速流体処理を行って積層させ、その後に染色することにより得られる。【選択図】なし【特許請求の範囲】
【請求項１】
単繊維繊度０．０００１〜０．５デシテックス、繊維長１〜１０ｃｍの極細繊維が相互に絡合した短繊維不織布（Ａ）と編物（Ｂ）が積層されてなることを特徴とする皮革様シート状物。
【請求項２】
不織布（Ａ）を構成する短繊維の繊維長が１．５〜８ｃｍであることを特徴とする請求項１に記載の皮革様シート状物。
【請求項３】
ドレープ係数が０．１０〜０．５０であることを特徴とする請求項１または２に記載の皮革様シート状物。
【請求項４】
ノード数が５〜１５であることを特徴とする請求項１〜３のいずれかに記載の皮革様シート状物。
【請求項５】
微粒子が含まれていることを特徴とする請求項１〜４のいずれかに記載の皮革様シート状物。
【請求項６】
編物（Ｂ）が全重量の５〜５０％であることを特徴とする請求項１〜５のいずれかに記載の皮革様シート状物。
【請求項７】
さらに繊維長０．１〜１ｃｍの極細繊維が相互に絡合した短繊維不織布（Ｃ）が積層されてなることを特徴とする請求項１〜６のいずれかに記載の皮革様シート状物。
【請求項８】
短繊維不織布（Ａ）がポリエステル繊維および／またはポリアミド繊維を含むことを特徴とする請求項１〜７のいずれかに記載の皮革様シート状物。
【請求項９】
繊維を構成する素材がポリエステルまたはポリアミドであることを特徴とする請求項１〜８のいずれかに記載の皮革様シート状物。
【請求項１０】
実質的に繊維素材からなることを特徴とする請求項１〜９のいずれかに記載の皮革様シート状物。
【請求項１１】
少なくとも一方の面が立毛を有していることを特徴とする請求項１〜１０のいずれかに記載の皮革様シート状物。
【請求項１２】
目付が１００〜３５０ｇ／ｍ２、繊維見掛け密度が０．２７〜０．５０ｇ／ｃｍ３、であることを特徴とする請求項１〜１１のいずれかに記載の皮革様シート状物。
【請求項１３】
マーチンデール法における摩耗試験において、少なくとも一方の面において、２００００回摩耗した時の摩耗減量が２０ｍｇ以下であり、かつ毛玉の数が５個以下であることを特徴とする請求項１〜１２のいずれかに記載の皮革様シート状物。
【請求項１４】
０．０００１〜０．５デシテックスの極細繊維が発生可能な１〜１０デシテックスの短繊維をニードルパンチにより絡合させた後に、極細繊維を発生させて極細短繊維不織布とし、次いで編物と重ね合わせて少なくとも１０ＭＰａの圧力で高速流体処理を行って積層させ、その後に染色することを特徴とする皮革様シート状物の製造方法。
【請求項１５】
０．０００１〜０．５デシテックスの極細繊維が発生可能な１〜１０デシテックスの短繊維をニードルパンチにより絡合させた後に、極細繊維を発生させて極細短繊維不織布としたものと、編物と、抄造ウェブを重ね、少なくとも１０ＭＰａの圧力で高速流体処理を行って積層し、その後に染色することを特徴とする皮革様シート状物の製造方法。
【請求項１６】
抄造ウェブと編物を積層して高速流体流処理によって絡合し、ついで短繊維不織布を積層して高速流体流処理を行って絡合することを特徴とする請求項１５に記載の皮革様シート状物の製造方法。
【請求項１７】
染色後に微粒子を付与することを特徴とする請求項１４〜１６のいずれかに記載の皮革様シート状物の製造方法。
【発明の詳細な説明】
【技術分野】
【０００１】
本発明は、耐摩耗性とドレープ性に優れた皮革様シート状物およびその製造方法に関する。
【背景技術】
【０００２】
極細繊維と高分子弾性体からなる合成皮革または人工皮革と称されるものを含む皮革様シート状物は、天然皮革にない優れた特徴を有しており、種々の用途に広く使用されている。その中でも衣料は、その主用途の一つであり、市場に多く流通している。
【０００３】
かかる合成皮革または人工皮革を製造するにあたっては、一般に繊維シート状物にポリウレタン等の高分子弾性体溶液を含浸せしめた後、その繊維シート状物を水または有機溶剤水溶液中に浸漬して高分子弾性体を湿式凝固せしめる方法が一般に採用されている。
【０００４】
例えば特定のエステル構造を分子鎖中に含ませた耐久性に優れるポリウレタンを用い、耐摩耗性の優れた皮革様シート状物を得る方法がある（例えば、特許文献１）。しかし、ポリウレタン等の高分子弾性体の量が増加するに従い、引張、引裂、耐摩耗性といった物性が向上する反面、ドレープ性や柔軟性といった感性が低下するため、これを改善することが望まれていた。
【０００５】
そこで、ドレープ性や柔軟性を改善するためにポリウレタン等の高分子弾性体を減少させて皮革様シート状物を製造する試みが種々行われてきた。例えば、極細繊維の抄造ウェブを潜在縮性繊維からなる布帛に交絡一体化する方法が開示されている（例えば、特許文献２）。しかし、この方法で製造された皮革様シート状物は、繰り返し摩擦によって繊維が脱落し、耐摩耗性が劣る問題があった。これに対し、無撚捲縮糸の布帛を用いて繊維の交絡を高め、少量の高分子弾性体を付与して皮革様シート状物とする方法がある（例えば、特許文献３）。この方法であればドレープ性は改善され、衣料用に適した風合いとなるが依然として耐摩耗性に劣る問題があった。
【０００６】
従って、これまで耐摩耗性とドレープ性を両立させた皮革様シート状物を得ることができなかった。
【特許文献１】特開２０００−２４８０３７号公報
【特許文献２】特公昭５４−２７４０２号公報
【特許文献３】特開昭６２−１１７８８４号公報
【発明の開示】
【発明が解決しようとする課題】
【０００７】
本発明は、耐摩耗性とドレープ性に優れた皮革様シート状物およびその製造方法に関するものである。
【課題を解決するための手段】
【０００８】
本発明は上記課題を解決するために、以下の構成を有するものである。
【０００９】
すなわち、本発明の皮革様シート状物の一態様は、単繊維繊度０．０００１〜０．５デシテックス、繊維長１〜１０ｃｍの極細繊維が相互に絡合した不織布（Ａ）と編物（Ｂ）が積層されてなることを特徴とするものである。
【００１０】
また、本発明の皮革様シート状物の製造方法の一態様は、０．０００１〜０．５デシテックスの極細繊維が発生可能な１〜１０デシテックスの短繊維をニードルパンチにより絡合させた後に、極細繊維を発生させて極細短繊維不織布とし、次いで編物と重ね合わせて少なくとも１０ＭＰａの圧力で高速流体処理を行って積層させ、その後に染色することを特徴とするものである。
【００１１】
本発明の皮革様シート状物の他の態様は、０．０００１〜０．５デシテックスの極細繊維が発生可能な１〜１０デシテックスの短繊維をニードルパンチにより絡合させた後に、極細繊維を発生させて極細短繊維不織布としたものと、編物と、抄造ウェブを重ね、少なくとも１０ＭＰａの圧力で高速流体処理を行って積層し、その後に染色することを特徴とするものである。
【発明の効果】
【００１２】
本発明によれば、ポリウレタン付与量を大きく低減でき、又は全く使用することなく高品位で耐摩耗性が良好であり、かつドレープ性に優れた皮革様シート状物を提供できる。
【００１３】
これにより、特に衣料に好適に用いることができる。
【発明を実施するための最良の形態】
【００１４】
本発明の皮革様シート状物は、少なくとも不織布で構成されている必要があり、これにより天然皮革のような風合いや表面感を得ることが可能となる。
【００１５】
本発明でいう少なくとも一方の表面に配される不織布（Ａ）は、主として繊維長が１〜１０ｃｍの短繊維である。繊維長は、１．５〜８ｃｍであることが好ましく、２〜６ｃｍであることがより好ましい。１０ｃｍを超える繊維が含まれると、表面品位が低下するため好ましくない。また、繊維長が１ｃｍ以上であると、飛躍的に耐摩耗性は向上する。なお、本発明の効果が損なわれない範囲で、この範囲外の繊維長の繊維が含まれていてもよい。
【００１６】
一方、後述するように不織布／編物／不織布の３層以上を積層する場合、裏面に使用する不織布（Ｃ）はドレープ性に優れる点で０．１〜１ｃｍの繊維長とする。
【００１７】
不織布（Ａ）を構成する繊維は、単繊維繊度が０．０００１〜０．５デシテックスである極細繊維を含んでなるものである。単繊維繊度は、好ましくは０．００１〜０．３デシテックス、より好ましくは０．００５〜０．１５デシテックスである。０．０００１デシテックス未満であると、強度が低下するため好ましくない。また０．５デシテックスを越えると風合いが堅くなり、また、絡合が不十分になって表面品位が低下したり、耐摩耗性が低下したりする等の問題も発生するため好ましくない。また、本発明の効果を損なわない範囲で、上記の範囲を越える繊度の繊維が含まれていてもよい。
【００１８】
本発明では、これらの極細繊維が相互に絡合していることが特に耐摩耗性を向上させるために重要である。極細繊維からなる従来の皮革様シート状物の大半は極細繊維束が絡合した構造を有しているが、本発明においては、期待する耐摩耗性の効果が得られない。すなわち、極細繊維が相互に絡合した構造を有していることが、耐摩耗性を向上させるために好ましい。なお、本発明の効果が損なわれない範囲で極細繊維束が含まれていてもよい。
【００１９】
また、本発明における構成要素である編物（Ｂ）は、優れたドレープ性を発現するために必須である。編物としては特に限定されず、緯編でも経編でもよい。よりドレープ性を向上させる必要がある場合は緯編であることが好ましく、例えば丸編、横編等が挙げられる。一方、取り扱いの点でダブル編であることがより好ましい。また、生産性や取り扱いやすさの点では経編であることが好ましく、例えばトリコットが挙げられる。
【００２０】
編物に用いる素材は、特に限定されるものではなく、好ましくはポリエステルやポリアミドであるが、染色性やリサイクル性の点で不織布と同じ素材であることが好ましい。また、適度な反発感を付与する目的で、複合糸や捲縮糸等を用いることもできる。繊維繊度は１００デシテックス以下が好ましく、８５デシテックス以下がより好ましく、５０デシテックス以下がさらに好ましい。１００デシテックスを超えると、ドレープ性が悪化するため好ましくない。下限は特に限定されず、より細いほどドレープ性に優れたものとなるが、取り扱い性が優れる点で１０デシテックス以上が好ましい。なお単繊維繊度は、０．０１〜３デシテックスであることが好ましい。３デシテックスを超えるとドレープ性が低下するため好ましくない。また下限は特に限定されないが、０．０１デシテックス未満であるとドレープ性が悪化する傾向があるため好ましくない。編物の目付は皮革様シート状物の目付に合わせ適宜調整することができるが、衣料用途の場合は１０〜１５０ｇ／ｍ２であることが好ましく、３０〜１００ｇ／ｍ２であることがより好ましい。１０ｇ／ｍ２未満であると形態が不安定であり、取り扱い性が悪く、また積層後に期待したドレープ性が得られにくい。また１５０ｇ／ｍ２を超えてもドレープ性が低下するため好ましくない。また編密度も特に限定されるものではないが、絡合性やドレープ性を考慮して、通常２０〜６０ゲージのものを採用することができる。
【００２１】
少なくとも上述した不織布（Ａ）と編物（Ｂ）が積層されているものであれば、他の不織布や編物がさらに積層されていてもよく、例えば不織布（Ａ）／編物（Ｂ）／不織布、不織布（Ａ）／不織布／編物（Ｂ）、不織布（Ａ）／編物（Ｂ）／不織布／編物／不織布、等の３層以上を積層してもよい。特に製品面と裏面が存在する場合であって、裏面にも品位が要求される場合は、表裏とも不織布であることが好ましく、例えば表面を不織布（Ａ）として、中間層に編物（Ｂ）とし、裏面に不織布（Ａ）又は他の不織布を積層した３層構造からなることが好ましい。編物の重量比は全体の５〜５０％であることが好ましく、１０〜４０％であることがより好ましい。５％未満であると、編物の持つドレープ性を皮革様シート状物に十分反映することが困難になり、また５０％を超えると編物様の風合いとなり、皮革様シート状物としての高級感が得られにくい。
【００２２】
なお、裏面品位とドレープ性を両立することが容易である点で、裏面の不織布は繊維長１〜１０ｃｍの極細繊維が絡合した不織布（Ａ）であるか、又は繊維長０．１〜１ｃｍの極細繊維が絡合した不織布（Ｃ）である。不織布（Ｃ）としては、低目付化が容易であり、全体の目付を必要以上に増加させることなく、品位を向上させることが可能である点で、抄造法で製造されたものであることが好ましい。但し、不織布（Ｃ）からなる面は、高い耐摩耗性を得ることが困難であるため、耐磨耗性が要求される用途には繊維長１〜１０ｃｍの極細繊維が絡合した不織布（Ａ）であることが好ましい。
【００２３】
なお不織布（Ｃ）は、品位やドレープ性に優れる点で、単繊維繊度が０．０１〜０．５デシテックスの範囲にあることが好ましい。素材は上述したように特に限定されるものではないが、表面に用いる不織布や編物と同一素材であることが、染色性やリサイクル性の点で好ましい。
【００２４】
本発明の皮革様シート状物は、ドレープ係数が０．１０〜０．５０であることが好ましく、０．１５〜０．４０であることがより好ましく、０．２０〜０．３０であることがさらに好ましい。０．１０未満であると、柔軟すぎ頼りない風合いとなって衣料用には適していない。また０．５０を超えると、ぱかぱかした風合いとなり、柔軟でドレープ性の優れる衣料に用いることが困難となる。
【００２５】
またノード数は５〜１５であることが好ましく、６〜１０であることがより好ましく、７〜１０であることがさらに好ましい。５未満であると綺麗なシルエットを得にくくなる。またノード数は多いほど良好ではあるが、皮革様の風合いと両立するためにはおおよそ１５が上限となる。
【００２６】
なお、ドレープ係数はＪＩＳ  Ｌ  １０９６（１９９９）８．１９．７  Ｇ法（ドレープ係数）に準じ、ドレープテスター（型式：ＹＤ−１００、（株）大栄科学精器製作所製）を用い、ＪＩＳに規定される「試料台を３回上下に振動させ」ることに替え、「試料台を２分間回転させ」る方法（該測定器標準使用方法）に変更して測定した。またノード数は、ドレープ係数の試験によって得た投影図からヒダの数を数えた。ドレープ係数とノード数は表裏共に測定し、その平均値をそれぞれの値とした。
【００２７】
また、耐磨耗性を向上させる目的で、本発明の皮革様シート状物は微粒子を含むことが好ましい。微粒子の材質は水に不溶であれば特に限定されるものではなく、例えばシリカやコロイダルシリカ、酸化チタン、アルミニウム、マイカ等の無機物質や、メラミン樹脂等の有機物質を例示することができる。
【００２８】
また微粒子の平均粒子径は好ましくは０．００１〜３０μｍであり、より好ましくは０．０１〜２０μｍ、さらに好ましくは０．０５〜１０μｍである。０．００１μｍ未満であると、期待する効果が得られにくくなり、また３０μｍを越えると脱落によって洗濯耐久性が低下する。なお平均粒子径は個々の材質やサイズに応じて適した測定方法、例えばＢＥＴ法やレーザー法、コールター法を採用する。
【００２９】
これらの微粒子は、本発明の効果が発揮できる範囲で適宜使用量を調整することができるが、好ましくは０．０１〜１０重量％であり、より好ましくは０．０２〜５重量％、さらに好ましくは０．０５〜１重量％である。０．０１重量％以上であれば、耐摩耗性の向上効果が顕著に発揮でき、量を増加させる程、その効果は大きくなる傾向がある。ただし、１０％を越えると風合いが硬くなり、好ましくない。
【００３０】
なお、微粒子の脱落を防ぎ、耐久性を向上させるためには、少量の樹脂を併用することが好ましい。
【００３１】
また、柔軟な風合いとなめらかな表面タッチを得るために、本発明の皮革様シート状物は柔軟剤を含むことが好ましい。柔軟剤としては特に限定されず、織編物に一般的に使用されているものを繊維種に応じて適宜選択する。例えば染色ノート第２３版（発行所  株式会社色染社、２００２年８月３１日発行）においては、風合い加工剤、柔軟仕上げ剤の名称で記されているものを適宜選択することができ、その中でも柔軟性の効果が優れる点でシリコーン系エマルジョンが好ましく、アミノ変成やエポキシ変成されたシリコーン系エマルジョンがより好ましい。これらの柔軟剤が含まれると耐摩耗性は低下する傾向があるため、この柔軟剤の量と上記の微粒子の量は目標とする風合いと耐摩耗性のバランスを取りながら、適宜調整することが好ましい。従って、その量は特に限定されるものではないが、少なすぎると効果が発揮できず、多すぎるとべたつき感があるため、通常０．０１〜１０重量％の範囲となる。
【００３２】
目付は好ましくは１００〜３５０ｇ／ｍ２であり、より好ましくは１２０〜３００ｇ／ｍ２、さらに好ましくは１４０〜２５０ｇ／ｍ２である。１００ｇ／ｍ２未満であると、物性が低下し、表面に編物の外観が見えやすくなり、品位が低下するため好ましくない。また３５０ｇ／ｍ２を越える場合は、ドレープ性が低下する傾向があるため好ましくない。また、繊維見掛け密度は、好ましくは０．２７〜０．５０ｇ／ｃｍ３であり、より好ましくは０．２８〜０．４５ｇ／ｃｍ３、さらに好ましくは０．２９〜０．４０ｇ／ｃｍ３である。０．２７ｇ／ｃｍ３未満であると、特に耐摩耗性が低下するため好ましくない。また０．５０ｇ／ｃｍ３を越えるとドレープ性が低下するため好ましくない。
【００３３】
本発明の皮革様シート状物は、ＪＩＳ  Ｌ  １０９６（１９９９）８．１７．５  Ｅ法（マーチンデール法）家具用荷重（１２ｋＰａ）に準じて測定される耐摩耗試験において、少なくとも一方の面において、２００００回の回数を摩耗した後の試験布の摩耗減量が２０ｍｇ以下、好ましくは１５ｍｇ以下、より好ましくは１０ｍｇ以下であり、かつ毛玉が５個以下存在することが好ましく、３個以下であることがより好ましく、１個以下であることがさらに好ましい。摩耗減量が２０ｍｇを越える場合、実使用において毛羽が服等に付着する傾向があるため好ましくない。一方、下限は特に限定されず、本発明の皮革様シートであればほとんど摩耗減量がないものも得ることが出来る。また発生する毛玉については、５個を越えると、使用した時の外観変化によって品位が低下するため好ましくない。
【００３４】
本発明の皮革様シート状物は、天然皮革のような優れた表面外観を有してなるものであり、好ましくは一方の面に立毛を有し、スエード、ヌバック調の滑らかなタッチと優れたライティングエフェクトを有するものである。立毛を有した皮革様シート状物は、特にその耐摩耗性が低下しやすい傾向を示すことから、本発明の効果が顕著であるため、好ましい態様である。
【００３５】
皮革様シート状物の中でも、一般に合成皮革や人工皮革と称されるものは、ポリウレタン等の高分子弾性体と繊維材料から構成される。本発明の皮革様シート状物においても本発明の効果を逸脱しない範囲で、ウレタン等の高分子弾性体が含まれたものとすることも可能である。かかる高分子弾性体としては、適宜目的とする風合い、物性、品位が得られるものを種々選択して使用することができ、例えばポリウレタン、アクリル、スチレン−ブタジエン等が挙げられる。この中で柔軟性、強度、品位等の点でポリウレタンであることが好ましい。しかしながら、本発明の皮革様シート状物の特徴がより明確であり、従来と比較してより優れる点で、高分子弾性体の含有量は３０重量％以下であることが好ましく、２０重量％以下であることがより好ましく、１０重量％以下であることからさらに好ましく、最も好ましいのは高分子弾性体を含まず、実質的に繊維素材からなることが好ましい。さらに、繊維素材についても実質的に非弾性ポリマーの繊維からなることが好ましく、例えば、ポリエーテルエステル系繊維やいわゆるスパンデックス等のポリウレタン系繊維などのゴム状弾性に優れる繊維を除くポリマーであることが好ましい。具体的には、ポリエステル、ポリアミド、ポリプロピレン、ポリエチレン等からなる繊維が挙げられる。実質的に非弾性ポリマーの繊維素材からなることにより、ドレープ性に優れ、ゴム感がなく充実感のある風合いを達成することができる。また、さらには、易リサイクル性、高発色性、高耐光性、耐黄変性等種々の効果が達成できる。特にケミカルリサイクルを行うためには、繊維素材が単一成分であることが好ましく、例えばポリエステルやポリアミドからなるものが好ましい。
【００３６】
ポリエステルとしては、ジカルボン酸またはそのエステル形成性誘導体及びジオールまたはそのエステル形成性誘導体から合成されるポリマーであって、繊維化が可能なものであれば特に限定されるものではない。具体的には、例えば、ポリエチレンテレフタレート、ポリトリメチレンテレフタレート、ポリテトラメチレンテレフタレート、ポリシクロヘキシレンジメチレンテレフタレート、ポリエチレン−２，６−ナフタレンジカルボキシレ−ト、ポリエチレン−１，２−ビス（２−クロロフェノキシ）エタン−４，４’−ジカルボキシレート等が挙げられる。中でも最も汎用的に用いられているポリエチレンテレフタレートまたは主としてエチレンテレフタレート単位を含むポリエステル共重合体が好適に使用される。
【００３７】
また、ポリアミドとしては、たとえばナイロン６、ナイロン６６、ナイロン６１０、ナイロン１２、等のアミド結合を有するポリマーを挙げることができる。
【００３８】
これらのポリマーには、隠蔽性を向上させるためにポリマー中に酸化チタン粒子等の無機粒子を添加してもよいし、その他、潤滑剤、顔料、熱安定剤、紫外線吸収剤、導電剤、蓄熱材、抗菌剤等、種々目的に応じて添加することもできる。
【００３９】
また、例えば染料、柔軟剤、風合い調整剤、ピリング防止剤、抗菌剤、消臭剤、撥水剤、耐光剤、耐侯剤等の機能性薬剤も、本発明の効果を損なわない範囲で含まれていてもよい。
【００４０】
次に本発明の皮革様シート状物の製造方法の一例を述べる。
【００４１】
最初に本発明の皮革様シート状物における不織布（Ａ）の製造方法を述べる。不織布（Ａ）を構成する単繊維繊度が０．０００１〜０．５デシテックスの範囲にある極細繊維の製造方法は特に限定されず、例えば極細繊維を直接紡糸する方法、通常繊度の繊維であって極細繊維を発生することができる繊維（極細繊維発生型繊維）を紡糸し、次いで極細繊維を発生させる方法がある。そして極細繊維発生型繊維を用いる方法としては、例えば海島型繊維を紡糸してから海成分を除去する方法、分割型繊維を紡糸してから分割して極細化する方法等の手段を例示することができる。これらの中で、本発明においては極細繊維を容易に安定して得ることが出来、さらに後述する本発明の好ましい製造方法によって、本発明の皮革様シート状物の構造を容易に達成できる点で、海島型繊維または分割型繊維によって製造することが好ましく、さらには皮革様シート状物とした場合、同種の染料で染色できる同種ポリマーからなる極細繊維を容易に得ることが出来る点で、海島型繊維によって製造することがより好ましい。
【００４２】
ここでいう海島型繊維とは、２成分以上の成分を任意の段階で複合、混合して海島状態とした繊維をいい、この繊維を得る方法としては、特に限定されず、例えば（１）２成分以上のポリマーをチップ状態でブレンドして紡糸する方法、（２）予め２成分以上のポリマーを混練してチップ化した後、紡糸する方法、（３）溶融状態の２成分以上のポリマーを紡糸機のパック内で静止混練器等を用い混合する方法、（４）特公昭４４−１８３６９号公報、特開昭５４−１１６４１７号公報等の口金を用いて製造する方法、等が挙げられる。本発明においてはいずれの方法でも良好に製造することが出来るが、ポリマーの選択が容易である点で上記（４）の方法が好ましく採用される。
【００４３】
かかる（４）の方法において、海島型繊維および海成分を除去して得られる島繊維の断面形状は特に限定されず、例えば丸、多角、Ｙ、Ｈ、Ｘ、Ｗ、Ｃ、π型等が挙げられる。また用いるポリマー種の数も特に限定されるものではないが、紡糸安定性や染色性を考慮すると２〜３成分であることが好ましく、特に海１成分、島１成分の２成分で構成されることが好ましい。またこのときの成分比は、島繊維の海島型繊維に対する重量比で０．３〜０．９９であることが好ましく、０．４〜０．９７がより好ましく、０．５〜０．８がさらに好ましい。０．３未満であると、海成分の除去率が多くなるためコスト的に好ましくない。また０．９９を越えると、島成分同士の合流が生じやすくなり、紡糸安定性の点で好ましくない。
【００４４】
海島型繊維で極細繊維を得る場合、その島成分が目的とする極細繊維になる。用いるポリマーは特に限定されず、繊維化が可能なものを適宜選択して使用することができるが、本発明で好ましく用いられるのは上述したポリエステルやポリアミドである。また、海成分として用いるポリマーは、島成分と相溶しないものであれば特に限定されるものではないが、海成分のポリマーよりも使用する溶剤や薬剤に対し溶解性、分解性の高い化学的性質を有するものであることが好ましい。島成分を構成するポリマーの選択にもよるが、例えばポリエチレンやポリスチレン等のポリオレフィン、５−ナトリウムスルホイソフタル酸、ポリエチレングリコール、ドデシルベンゼンスルホン酸ナトリウム、ビスフェノールＡ化合物、イソフタル酸、アジピン酸、ドデカジオン酸、シクロヘキシルカルボン酸等を共重合したポリエステル等を用いることができる。紡糸安定性の点ではポリスチレンが好ましいが、有機溶剤を使用せずに容易に除去できる点でスルホン基を有する共重合ポリエステルが好ましい。かかる共重合比率としては、処理速度、安定性の点から５モル％以上、重合や紡糸、延伸のしやすさから２０モル％以下であることが好ましい。本発明において好ましい組み合わせとしては、島成分にポリエステルまたはポリアミド、あるいはその両者を用い、海成分にポリスチレンまたはスルホン基を有する共重合ポリエステルである。これらのポリマーには、隠蔽性を向上させるためにポリマー中に酸化チタン粒子等の無機粒子を添加してもよいし、その他、潤滑剤、顔料、熱安定剤、紫外線吸収剤、導電剤、蓄熱材、抗菌剤等、種々目的に応じて添加することもできる。
【００４５】
このようにして紡出したポリマーは、延伸、結晶化することができ、例えば未延伸糸を引き取った後、湿熱または乾熱、あるいはその両者によって１〜３段延伸することが出来る。なお、分割型繊維を用いる場合は、主に口金内で２成分以上を複合し、上述の海島型繊維の製造方法に準じて行うことができる。
【００４６】
次いで、得られた短繊維を不織布化するが、その方法としては、ウェブをカードやクロスラッパー、ランダムウエバーを用いて得る乾式法や、抄紙法等による湿式法を採用することができる。本発明では、本発明の皮革様シート状物の構造を容易に達成できる点でニードルパンチ法と高速流体流処理の２種の絡合方法を組み合わせた乾式法が好ましい。この不織布化する際の繊維の使用量や積層する織編物等の目付によって、皮革様シート状物の目付を適宜調整することが出来る。
【００４７】
次に本発明で好ましく採用する乾式法にて製造する方法を説明するが、これに限定されるものではない。まず、カード、クロスラッパー等を用いて得られるウェブを、ニードルパンチ処理によって、繊維見掛け密度が好ましくは０．１２〜０．３０ｇ／ｃｍ３、より好ましくは０．１５〜０．２５ｇ／ｃｍ３とする。０．１２ｇ／ｃｍ３未満であると、絡合が不十分であり、引張強力や引裂強力、耐摩耗性等の目的の物性が得られにくくなる。また上限は特に規定されないが、０．３０ｇ／ｃｍ３を越えると、ニードル針の折れや、針穴が残留するなどの問題が生じるため、好ましくない。
【００４８】
また、ニードルパンチを行う際には、極細繊維発生型繊維の単繊維繊度が１〜１０デシテックスであることが好ましく、２〜８デシテックスがより好ましく、２〜６デシテックスがさらに好ましい。単繊維繊度が１デシテックス未満である場合や１０デシテックスを越える場合は、ニードルパンチによる絡合が不十分となり、良好な物性の極細短繊維不織布を得ることが困難になる。
【００４９】
本発明におけるニードルパンチは、単なる工程通過性を得るための仮止めとしての役割ではなく、繊維を十分に絡合させることが好ましい。従って好ましくは、１００本／ｃｍ２以上の打ち込み密度がよく、より好ましくは５００本／ｃｍ２以上、さらに好ましくは１０００本／ｃｍ２以上がよい。
【００５０】
このようにして得られた不織布は、乾熱または湿熱、あるいはその両者によって収縮させ、さらに高密度化することが好ましい。
【００５１】
次いで、極細化処理をした後もしくは極細化処理と同時に、または極細化処理と同時さらにその後に、高速流体流処理を行って、極細繊維同士の絡合を行うことが好ましい。高速流体流処理を極細化処理と兼ねる事は可能であるが、少なくとも極細化処理が大部分終了した後にも高速流体流処理を行うことが、より極細繊維同士の絡合を進める上で好ましく、さらに、極細化処理を行った後に高速流体流処理を行うことが好ましい。
【００５２】
極細化処理の方法としては、特に限定されるものではないが、例えば機械的方法、化学的方法が挙げられる。機械的方法とは、物理的な刺激を付与することによって極細化する方法であり、例えば上記のニードルパンチ法やウォータージェットパンチ法等の衝撃を与える方法の他に、ローラー間で加圧する方法、超音波処理を行う方法等が挙げられる。また化学的方法とは、例えば、海島型繊維を構成する少なくとも１成分に対し、薬剤によって膨潤、分解、溶解等の変化を与える方法が挙げられる。特にアルカリ易分解性海成分を用いて成る極細繊維発生型繊維で短繊維不織布を作製し、次いで中性〜アルカリ性の水溶液で処理して極細化する方法は、溶剤を使用せず作業環境上好ましいことから、本発明の好ましい態様の一つである。ここでいう中性〜アルカリ性の水溶液とは、ｐＨ６〜１４を示す水溶液であり、使用する薬剤等は特に限定されるものではない。例えば有機または無機塩類を含む水溶液で上記範囲のｐＨを示すものであれば良く、水酸化ナトリウム、水酸化カリウム、水酸化リチウム、炭酸ナトリウム、炭酸水素ナトリウム等のアルカリ金属塩、水酸化カルシウム、水酸化マグネシウム等のアルカリ土類金属塩等が挙げられる。また、必要によりトリエタノールアミン、ジエタノールアミン、モノエタノールアミン等のアミンや減量促進剤、キャリアー等を併用することもできる。中でも水酸化ナトリウムが価格や取り扱いの容易さ等の点で好ましい。さらにシートに上述の中性〜アルカリ性の水溶液処理を施した後、必要に応じて中和、洗浄して残留する薬剤や分解物等を除去してから乾燥を施すことが好ましい。
【００５３】
このようにして編物と積層するための不織布（Ａ’）を製造することができる。
【００５４】
なお、極細化処理と高速流体流処理を同時に行う方法としては、例えば水可溶性の海成分からなる海島型繊維を用い、ウォータージェットパンチによって除去と絡合を行う方法、アルカリ分解速度の異なる２成分以上の海島型繊維を用い、アルカリ処理液を通して易溶解成分を分解処理した後に、ウォータージェットパンチによって最終除去および絡合処理を行う方法、等が挙げられる。
【００５５】
高速流体流処理としては、作業環境の点で水流を使用するウォータージェットパンチ処理を行うことが好ましい。この時、水は柱状流の状態で行うことが好ましい。柱状流は、通常、直径０．０６〜１．０ｍｍのノズルから圧力１〜６０ＭＰａで噴出させることで得られる。かかる処理は、効率的な絡合性と良好な表面品位を得るために、ノズルの直径は０．０６〜０．１５ｍｍ、間隔は５ｍｍ以下であることが好ましく、直径０．０６〜０．１２ｍｍ、間隔は１ｍｍ以下がより好ましい。これらのノズルスペックは、複数回処理する場合、すべて同じ条件にする必要はなく、例えば大孔径と小孔径のノズルを併用することも可能であるが、少なくとも１回は上記構成のノズルを使用することが好ましい。特に直径が０．１５ｍｍを超えると極細繊維同士の絡合性が低下し、表面がモモケやすくなるとともに、表面平滑性も低下するため好ましくない。従ってノズル孔径は小さい方が好ましいが、０．０６ｍｍ未満となるとノズル詰まりが発生しやすくなるため、水を高度に濾過する必要性からコストが高くなる問題があり好ましくない。また、厚さ方向に均一な交絡を達成する目的、および／または不織布表面の平滑性を向上させる目的で、好ましくは多数回繰り返して処理する。その水流圧力は処理する不織布の目付によって適宜選択し、高目付のもの程高圧力とすることが好ましい。さらに、極細繊維同士を高度に絡合させ、目的の引張強力や引裂強力、耐摩耗性等の物性を得るため、少なくとも１回は１０ＭＰａ以上の圧力で処理することが必要であり、１５ＭＰａ以上であることが好ましい。また上限は特に限定されないが、圧力が上昇する程コストが高くなり、また、低目付不織布の場合は不織布が不均一になりやすく、繊維の切断により毛羽が発生する場合もあるため、好ましくは４０ＭＰａ以下であり、より好ましくは３０ＭＰａ以下である。こうすることによって、例えば極細繊維発生型繊維から得た極細繊維の場合、極細繊維が集束した極細繊維束が絡合しているものが一般的であるが、極細繊維束による絡合がほとんど観察されない程度にまで極細繊維同士が絡合した極細短繊維不織布を得ることができ、またこれにより耐摩耗性等の表面特性を向上させることもできる。なお、ウォータージェットパンチ処理を行う前に、水浸漬処理を行ってもよい。さらに表面の品位を向上させるために、ノズルヘッドと不織布を相対的に移動させる方法や、交絡後に不織布とノズルの間に金網等を挿入して散水処理する等の方法を行うこともできる。また、高速流体流処理を行う前には、厚み方向に対して垂直に２枚以上にスプリット処理を行うことが好ましい。
【００５６】
本発明は、ニードルパンチにより絡合のしやすい繊維と高速流体流処理により絡合のしやすい繊維の相違に着目し、特に上記のようなプロセスにより製造することで、容易に本発明の優れた皮革用シート状物が得られることを見出したものである。すなわち、１〜１０デシテックスの繊維が太い状態ではニードルパンチによる絡合が優れ、０．０００１〜０．５デシテックスの極細領域では高速流体流処理による絡合が優れる傾向があることを利用したものである。従って例えば、１〜１０デシテックスの状態で高速流体流処理を行う方法や、０．０００１〜０．５デシテックスの状態でニードルパンチを行う方法は、使用するニードル針や高速流体流の圧力、不織布の繊維長や目付等にもよるが、一般に本発明の皮革用シート状物を得ることが困難になる。
【００５７】
また、編物（Ｂ）の製造方法は特に限定されるものではなく、必要とする組織に応じてそれに適した編機を使用することができる。編機としては、例えば横編機、丸編機、トリコット機、ラッセル機等があげられる。これにより得た編物（Ｂ）と不織布を積層する方法は、これらニードルパンチや高速流体流処理等の手段を用いた絡合による方法や、接着による方法の他、種々の方法を適宜単独または組み合わせて採用することができる。これらの内、ドレープ性に優れる点で絡合による方法が好ましく、編物を損傷させずに絡合できる点で高速流体流処理を用いることがより好ましい。
【００５８】
さらに、もう一つの不織布（Ｃ）を積層する場合、この不織布の製造方法は特に限定されず種々の用途に応じて適宜使い分けることが出来る。例えば、上述した不織布（Ａ’）を重ねて積層することで、両面共に優れた耐摩耗性を得ることが可能となる。また低目付かつドレープ性を重視するため、抄造法により製造してもよい。また使用する素材としても、難燃性や静電性、抗菌性、消臭性等の機能を付与したものでもよい。
【００５９】
なお、不織布（Ａ’）は積層する手段によって適宜その絡合度を調整することが好ましい。すなわち、絡合により不織布と編物を積層する場合、不織布（Ａ’）自体の絡合度は低めにしておき、編物と重ねてから積層と絡合を同時に行うことが剥離強力や耐摩耗性を向上させる点で好ましい。例えば、不織布（Ａ’）が主として極細繊維束が絡合した状態、すなわち上述の方法であればニードルパンチ処理後に極細化した不織布であることが好ましく、これに編物を積層してウォータージェットパンチにより積層、絡合した状態とする。一方、接着により不織布と編物を積層する場合、不織布（Ａ’）自体の絡合強度は高めにしておくことが、耐摩耗性の点で好ましい。例えば、不織布（Ａ’）が主として極細繊維同士が相互に絡合した状態としてから積層する。高速流体流を用いて積層する場合、不織布（Ａ）の前駆体となる不織布（Ａ’）と編物（Ｂ）を重ねた後、不織布（Ａ’）側から処理することが好ましい。
また、不織布（Ｃ）を抄造法で製造する場合、あらかじめ準備した抄造法により製造されたウェブ（以下抄造ウェブと記す）と編物を積層し絡合する方法、編物上に抄造ウェブを一挙に形成させる方法等を採用することができ、可能であれば、一挙に積層シートを形成する方法がコスト的に好ましい。特に抄造ウェブを積層する場合、不織布（Ａ）と編物（Ｂ）を積層した後に行うと密度上昇によって均一に積層することが困難になるので、先に抄造ウェブと編物（Ｂ）を積層した後、不織布（Ａ）を積層することが好ましい。これらの積層によって、不織布単独では発現しにくいドレープ性の向上が期待できる。その後に高速流体流処理を行う。
【００６０】
抄造ウェブの製造方法は特に限定されないが、例えば繊維長０．１〜１ｃｍの繊維を、水溶性樹脂等を含む水中で叩解し、０．０００１〜０．１％程度の濃度で分散させた分散液を金網等に抄造して製造することができる。編物上に抄造ウェブを一挙に形成させる場合は、金網上に編物を置き、その上から抄造する方法によって製造することができる。
【００６１】
スエード調やヌバック調の立毛を有した皮革様シート状物を得る場合は、サンドペーパーやブラシ等による起毛処理を行うことが好ましい。かかる起毛処理は後述する染色の前または後、あるいは染色前および染色後に行うことができるが、染色後に行うとサンドペーパーやブラシに着色が生じるため、染色前に行うことが好ましい。また、後述する微粒子の付与後に行うこともできるが、立毛が出にくい傾向を示すことから、微粒子付与後に行うことが好ましい。
【００６２】
このようにして得られた積層シートは、ついで染色する。その方法は特に限定されるものではなく、用いる染色機としても、液流染色機の他、サーモゾル染色機、高圧ジッガー染色機等いずれでもよいが、得られる皮革様シート状物の風合いが優れる点で液流染色機を用いて染色することが好ましい。
【００６３】
また、主として繊維素材からなる皮革様シート状物において、表面の平滑性を向上させる、および／または半銀面調の表面を得る目的で、染色した後、０．１〜０．８倍に圧縮することもできる。
【００６４】
本発明においては、不織布に微粒子を付与することは耐摩耗性が向上できるため好ましい。微粒子を付与することによって、ドライ感やきしみ感等の風合いを与える効果を得ることもできる。この微粒子を付与する手段としては特に限定されるものではなく、パッド法の他、液流染色機やジッガー染色機を用いる方法、スプレーで噴射する方法等、適宜選択することができる。また柔軟剤を付与する場合も同様であり、コストの点からは微粒子と同時に付与することが好ましい。
【００６５】
なお、微粒子や柔軟剤は、好ましくは染色後に付与する。染色前に付与すると、染色時の脱落により効果が減少する場合や、染色ムラが発生する場合があるため好ましくない。
【実施例】
【００６６】
以下、実施例により、本発明をさらに詳細に説明する。なお、実施例中の物性値は以下に述べる方法で測定した。
（１）目付、繊維見掛け密度
目付はＪＩＳ  Ｌ  １０９６ ８．４．２（１９９９）の方法で測定した。また、厚みをダイヤルシックネスゲージ（（株）尾崎製作所製、商品名“ピーコックＨ”）により測定し、目付の値から計算によって繊維見掛け密度を求めた。
（２）マーチンデール摩耗試験
ＪＩＳ  Ｌ  １０９６（１９９９）８．１７．５  Ｅ法（マーチンデール法）家具用荷重（１２ｋＰａ）に準じて測定される耐摩耗試験において、製品面となる面を２００００回の回数を摩耗した後の試験布の重量減を評価すると共に外観から毛玉の数を数えた。
（３）ドレープ係数、ノード数
ＪＩＳ  Ｌ  １０９６（１９９９）８．１９．７  Ｇ法（ドレープ係数）に準じ、ドレープテスター（型式：ＹＤ−１００、（株）大栄科学精器製作所製）を用い、ＪＩＳに規定される「試料台を３回上下に振動させ」ることに替え、「試料台を２分間回転させ」る方法（該測定器標準使用方法）に変更して測定した。またノード数は、ドレープ係数の試験によって得た投影図からヒダの数を数えた、ノード数とした。なお、測定は表裏３回づつ行い、その平均値をこれらの値とした。
【００６７】
実施例１
海成分としてポリスチレン４５部、島成分としてポリエチレンテレフタレート５５部からなる単繊維繊度３デシテックス、３６島、繊維長５１ｍｍの海島型複合短繊維を用い、カード、クロスラッパーを通してウェブを作製した。次いで１バーブ型のニードルパンチにて１５００本／ｃｍ２の打ち込み密度で処理し、繊維見掛け密度０．２１ｇ／ｃｍ３の複合短繊維不織布を得た。次に約９５℃に加温した重合度５００、ケン化度８８％のポリビニルアルコール（ＰＶＡ）１２％の水溶液に固形分換算で不織布重量に対し２５％の付着量になるように浸積し、ＰＶＡの含浸と同時に２分間収縮処理を行い、１００℃にて乾燥して水分を除去した。得られたシートを約３０℃のトリクレンでポリスチレンを完全に除去するまで処理し、単繊維繊度約０．０４６デシテックスの極細繊維を得た。次いで、室田製作所（株）製の標準型漉割機を用いて、厚み方向に対して垂直に２枚にスプリット処理して不織布（Ａ）の前駆体である不織布（Ａ’）を得た。ついで、３３デシテックス１２フィラメントのポリエステル繊維からなる４４ゲージ、７７ｇ／ｍ２のダブル丸編（Ｂ）を重ねて、不織布（Ａ’）側から０．１ｍｍの孔径で、０．６ｍｍ間隔のノズルヘッドからなるウォータージェットパンチにて、１ｍ／分の処理速度で１０ＭＰａと２０ＭＰａで処理し、ついで編物側から１０ＭＰａで１回処理してＰＶＡの除去とともに積層、絡合を行った。
【００６８】
次いでサンドペーパーにて起毛処理をし、液流染色機にて“Ｓｕｍｉｋａｒｏｎ  Ｂｌｕｅ  Ｓ−ＢＢＬ２００”（住化ケムテックス（株）製）を用い２０％ｏｗｆの濃度で、１２０℃、４５分で染色した。得られた不織布を、柔軟剤（アミノ変性シリコーンエマルジョン“アルダックＡＮ９８０ＳＦ”一方社株式会社製）と微粒子（コロイダルシリカ “スノーテックス２０Ｌ”日産化学工業株式会社製、平均粒径０．０４〜０．０５μｍ：ＢＥＴ法）を含む水溶液に浸積し、コロイダルシリカが０．１％となるように絞った後、ブラッシングしながら１００℃で乾燥させた。このようにして得られた不織布（Ａ）と編物（Ｂ）で構成する皮革様シートは、極細繊維が相互に絡合した緻密な構造であり、非常にドレープ性と充実感のある風合いであった。評価結果は表１に示した。
【００６９】
実施例２
繊維長が０．５ｃｍ、０．１デシテックスのポリエチレンテレフタレート繊維を用い、抄造法により２０ｇ／ｍ２の抄造ウェブを作製した。これを実施例１と同様の編物（Ｂ）に積層し、抄造ウェブの面から０．１ｍｍの孔径で、０．６ｍｍ間隔のノズルヘッドからなるウォータージェットパンチにて、１ｍ／分の処理速度で５ＭＰａと１０ＭＰａの圧力で処理し、編物（Ｂ）と不織布（Ｃ）の積層物を得た。次いで、実施例１と同様の不織布（Ａ’）を編物（Ｂ）が中央になるように重ねて、不織布（Ａ’）からウォータージェットパンチにて、１ｍ／分の処理速度で１０ＭＰａと２０ＭＰａの圧力で処理した。次いで、実施例１と同様に起毛、染色した後、柔軟剤と微粒子を付与して不織布（Ａ）／編物（Ｂ）／不織布（Ｃ）からなる皮革様シート状物を得た。得られた皮革様シートは、極細繊維が相互に絡合した緻密な構造であり、非常にドレープ性と充実感のある風合いであり、また裏面品位にも優れたものであった。評価結果は表１に示した。
【００７０】
実施例３
極限粘度が０．４０と０．７５のポリエチレンテレフタレートが１：１で並列型に貼りあわされた未延伸糸を通常の延伸機により延伸し、５６デシテックス１２フィラメントの複合糸を得た。これを１５００Ｔ／ｍで撚をかけた後、２８ゲージのトリコットとした。これを編物（Ｂ）とした以外は実施例１と同様に処理した。得られた皮革様シート状物は極細繊維が相互に絡合した緻密な構造であり、また実施例１と比較してはりと充実感が増して良好な風合いとなった。評価した結果を表１に示した。
【００７１】
比較例１
繊維長が０．５ｃｍ、０．１デシテックスのポリエチレンテレフタレート繊維を用い、抄造法により６０ｇ／ｍ２の抄造ウェブを作製した。これを実施例１の不織布（Ａ’）の代わりに用い、ウォータージェットパンチの圧力を５ＭＰａと１０ＭＰａにした以外は実施例１と同様に処理して皮革様シート状物を得た。得られたものはドレープ性に優れていたが、耐摩耗性に劣るものであった。評価した結果を表１に示した。
【００７２】
比較例２
海成分としてポリスチレン４５部、島成分としてポリエチレンテレフタレート５５部からなる単繊維繊度３デシテックス、３６島、繊維長５１ｍｍの海島型複合短繊維を用い、カード、クロスラッパーを通してウェブを作製した。次いで１バーブ型のニードルパンチにて１５００本／ｃｍ２の打ち込み密度で処理し、繊維見掛け密度０．２１ｇ／ｃｍ３の複合短繊維不織布を得た。次に約９５℃に加温した重合度５００、ケン化度８８％のＰＶＡ１２％の水溶液に固形分換算で不織布重量に対し２５％の付着量になるように浸積し、ＰＶＡの含浸と同時に２分間収縮処理を行い、１００℃にて乾燥して水分を除去した。得られたシートを約３０℃のトリクレンでポリスチレンを完全に除去するまで処理し、単繊維繊度約０．０４６デシテックスの極細繊維を得た。次いで、室田製作所（株）製の標準型漉割機を用いて、厚み方向に対して垂直に２枚にスプリット処理して不織布（Ａ）の前駆体である不織布（Ａ’）を得た。編物を積層せずに０．１ｍｍの孔径で、０．６ｍｍ間隔のノズルヘッドからなるウォータージェットパンチにて、１ｍ／分の処理速度で１０ＭＰａと２０ＭＰａで両面とも処理し、ＰＶＡの除去とともに絡合を行った。
【００７３】
次いで実施例１と同様に起毛、染色、柔軟剤と微粒子の付与を行って皮革様シート状物を得た。得られたものは、極細繊維が相互に絡合した緻密な構造であり、耐摩耗性と充実感に優れたものであったが、ドレープ性に劣るものであった。評価した結果を表１に示した。
【００７４】
比較例３
海成分としてポリスチレン４５部、島成分としてポリエチレンテレフタレート５５部からなる単繊維繊度３デシテックス、３６島、繊維長５１ｍｍの海島型複合繊維を用い、カード、クロスラッパーを通してウェブを作製した。次いで１バーブ型のニードルパンチにて１５００本／ｃｍ２の打ち込み密度で処理し、繊維見掛け密度０．２１ｇ／ｃｍ３の複合短繊維不織布を得た。次に約９５℃に加温したＰＶＡの１２％水溶液に固形分換算で不織布重量に対し２５％の付着量になるように浸積し、ＰＶＡの含浸と同時に２分収縮処理を行い、１００℃にて乾燥して水分を除去した。得られたシートを約３０℃のトリクレンでポリスチレンを完全に除去するまで処理し、単繊維繊度０．０４６デシテックスの極細繊維とした後乾燥させた。次いでポリカーボネート系ポリウレタンのＤＭＦ溶液をポリウレタンが繊維重量に対し３０％付与されるように含侵した後、水にて湿式凝固とＰＶＡの除去を行った。
【００７５】
次いで実施例１と同様に起毛、染色、柔軟剤と微粒子の付与を行って皮革様シート状物を得た。得られたものは、極細繊維が相互に絡合した緻密な構造であり、耐摩耗性に優れたものであったが、ドレープ性に劣るものであった。評価した結果を表１に示した。  
【００７６】
【表１】
2006045699.tif 000002
【産業上の利用可能性】
【００７７】
本発明によれば、ポリウレタン付与量を大きく低減でき、又は全く使用することなく高品位で耐摩耗性が良好であり、かつドレープ性に優れた皮革様シート状物を提供できる。
【００７８】
これにより、特に薄地を中心としたドレープ性が要求される衣料に好適に用いることができる。